(57)【要約】  付加的な製造において表面を処理する方法であって、構造が内部表面（４）とともに提供され、粉末状のベース材料（２）が内部表面（４）の少なくとも一部を覆うように、粉末状のベース材料（２）のベッドから付加的な製造によって部品（１０）のために構造（１）を組み立てるステップと、内部表面（４）が、ベース材料（２）によって機械的に処理されるように、構造（１）に対してベース材料（２）を作動させるステップとを、を備える、方法。更に、このように製造された部品及び装置が記述されている。
2019524515.tif 000002
【特許請求の範囲】
【請求項１】
付加的な製造のために表面を処理する方法であって、
−構造（１）が内部表面（４）とともに提供され、粉末状のベース材料（２）が前記内部表面（４）の少なくとも一部を覆うように、粉末状のベース材料（２）のベッドから付加的な製造によって部品（１０）のために構造（１）を組み立てるステップと、
−前記内部表面（４）が、前記ベース材料（２）によって機械的に処理されるように、前記構造（１）に対して前記ベース材料（２）を作動させるステップと、を備え、
前記構造（１）は前記内部表面（４）によって規定されたキャビティ（３）を備え、前記ベース材料（２）は前記キャビティ（３）内に保持されており、前記作動の後、前記ベース材料（２）は前記キャビティ（３）から除去され、前記ベース材料（２）は、まず第一振動数（Ｆ１）で作動され、この前記ベース材料（２）の第一の作動後に、前記第一振動数（Ｆ１）とは異なる第二振動数（Ｆ２）で前記ベース材料（２）が作動され、前記キャビティ（３）から前記ベース材料（２）が除去され得るように、前記第二振動数（Ｆ１）が選択される、方法。
【請求項２】
前記ベース材料（２）の作動中に、空間内の前記構造（１）の配向（ＯＲ）が変えられる、請求項１に記載の方法。
【請求項３】
前記ベース材料（２）の研磨特性に応じて前記第一振動数（Ｆ１）が調整され、前記構造（１）の材料及び幾何学的形状に応じて前記第二振動数（Ｆ２）が調整される、請求項１又は２に記載の方法。
【請求項４】
前記第二振動数が前記第一振動数よりも小さい、請求項１から３のいずれか一項に記載の方法。
【請求項５】
前記作動のために、前記キャビティ（５）が閉じられる、請求項１から４のいずれか一項に記載の方法。
【請求項６】
前記ベース材料（２）の前記第一の作動後、前記ベース材料（２）が前記キャビティ（５）から除去され得るように、前記キャビティ（５）を開くステップを備える、請求項１か５のいずれか一項に記載の方法。
【請求項７】
処理された内部表面（４）を更に備え、前記内部表面（４）が６０μｍ未満の表面粗さを有する、請求項１から６のいずれか一項に記載の方法による構造で製造された部品（１０）。
【請求項８】
請求項７に記載の部品の付加的な製造のための装置（１００）であって、
−前記構造（１０）に対して前記ベース材料（２）を所定の振動数で作動させるための作動手段（１２０）と、
−前記作動手段（１２０）に対して前記部品（１０）を固定するための固定手段（１１０）と、を備え、
前記固定手段（１１０）は、前記構造の配向を変更するように構成されている、装置（１００）。
【発明の詳細な説明】
【技術分野】
【０００１】
本発明は、好ましくは部品のために付加的に製造された構造の、表面を機械的に処理する等の処理方法、及び／又は部品の付加的な製造方法に関連する。更に、本発明は、対応する部品および装置に関連する。部品は、例えば粉末状のベース材料から製造される。
【背景技術】
【０００２】
言及された「部品」は、任意のセラミック製若しくは金属製の部品又はプラスチック製の部品でさえよい。好ましくは、部品は、ガスタービン等のターボ機関の流路中に適用される、又は適用可能な部品を記述する。
【０００３】
用語「付加的な」は、層毎の生成的な及び／又はボトムアップの製造技術を特に意味する。本願に記述された付加的な製造は、好ましくは粉体層（ｐｏｗｄｅｒ  ｂｅｄ、粉体ベッド）製造方法に関連する。
【０００４】
選択的レーザー溶融（ＳＬＭ）、電子ビーム溶融（ＥＢＭ）、又は選択的レーザー焼結（ＳＬＳ）等の粉体層製造技術が、例えば粉末状の又は粒状のベース材料のベッドからパーツ又は部品を作製、試作、又は製造するための比較的よく知られた方法である。そのような方法のための従来の装置又はセットアップは、その後に例えばレーザービームのエネルギーによって融解され、その後に固化され得るベース材料の一層を供給した後に、その上に部品が一層ずつ建造される建造プラットフォームを通常備える。例えば自動的に、粉体層の上を動き、過剰な材料を除去するワイパーの作動によって層の厚さが決定される。堆積された粉体層の典型的な層の厚さは２０μｍ又は４０μｍに達する。製造中、上記ビームが表面上をスキャンし、製造される部品の幾何学的形状に応じてＣＡＤファイルによって予め決められ得る選択された領域中のベース材料を溶融する。
【０００５】
付加的な製造の方法は、例えばＥＰ  ２９１０  ３６２  Ａ１から知られている。
【０００６】
通常、粉体層製造技術によって生産された、又は生産可能な部品は、例えばストック又はインベストメント鋳造によって製造された部品と比べて、表面特性について限定される。特に、付加的に製造された又は建てられた部品は、従来的に製造された部品と比べて、本質的に比較的粗い表面及び／又は比較的劣った表面品質を有する。しかし、比較的粗い表面は、例えば部品の意図された動作中、例えばタービンの流路ハードウェアの一部として、熱伝達、ガスフロー、又はクラックの感受性について問題を生じ得る。言及された欠点は、内部表面、又は、例えば組み立て後若しくは製造後のポスト機械加工のために、容易にアクセスできない表面に特に関連する。
【０００７】
一方で、付加的に製造された部品の外部表面は、機械加工又はグリットブラスト等のポスト加工ステップで平滑化又は機械加工されてよく、一方で、複雑なキャビティ、又は特に内部冷却チャネル等の内部表面、又は他の表面は、所定の理由のために磨くのが非常に難しい。上記内部表面を平坦化する又は磨こうとする努力は、詰まった孔又は開口をもたらすことがあり、従って、対応するキャビティから過剰なベース材料を除去することに失敗する。実際に、上記内部表面を磨くための実行可能な方法は殆ど存在せず、上述した不利点をある程度受け入れなければならない。
【発明の概要】
【発明が解決しようとする課題】
【０００８】
従って、本発明の目的は、それによって改善した付加的に製造された部品を提供することができる手段を提供することである。特に、内部表面及び／又は構造若しくはガスタービン用途における適用のためにＳＬＭによって製造された部品等の製造される部品のキャビティを磨く又は処理するための新規な方法が提示される。
【課題を解決するための手段】
【０００９】
上記目的は、独立請求項の主題によって達成される。有利な実施形態が従属請求項の主題である。
【００１０】
本発明の一態様は、付加的な製造のための表面の処理方法に関連する。好ましくは、本方法は、例えば部品のための構造の、内側又は内部表面の機械的処理に関連する。本方法は、構造が内部表面を備え、又は内部表面とともに提供され、ベース材料が内部表面の少なくとも一部又は複数の部分を覆うように、粉末状又は粒状のベース材料のベッドから付加的な製造によって、部品のために構造を組み立てるステップを備える。好都合に、ベース材料は、それらから構造が製造されるものと同じベース材料である。従って、ベース材料は、内部表面上に本質的に若しくは自動的に存在してよく、又は、例えば内部表面によって規定されたキャビティ内に保持されてよい。
【００１１】
用語「構造」は、好ましくは、部品の付加的に製造された一部若しくはセクション、又は製造されたばかりの部品全体を示してよい。
【００１２】
本方法は、内部表面が、ベース材料によって、機械的に、好ましくは研磨的に処理される又は機械加工されるように、ベース材料を構造に対して作動させる（又はその逆も真である）ステップを更に備える。
【００１３】
記述された作動は、振動的な、旋回的な、又は振動性の作動又は動きに好ましくは関連する。上記作動は、追加的又は代替的に、内部表面の微調整に関連してよく、それは表面のアブレーション及び／又は研磨を含んでよい。
【００１４】
ある実施形態において、対応する装置で作動が実行される。実際の作動の前に、提供された構造は、従って、作動を実行するために装置に載せられ又は固定されてよい（以下参照）。
【００１５】
上記ベース材料は、例えば数十マイクロメートルの平均粒径を例えば有する微粉等の細粒分、並びに、固化された及び／又は集合された粉末粒子から形成され得る比較的粗い粒状分を特に含んでよい。
【００１６】
上記処理は、機械加工、研削、精密化、又は更なる或いは異なるベース材料と内部表面との間の摩擦的若しくは研磨的な処理（又はその逆）に関連してよい。
【００１７】
内部表面の処理又は機械加工のための提示されたアプローチは新規であり、付加的に製造された材料の内側又は内部表面の機械加工を可能にする。利点として、製造時の構造又は部品の固化された材料の本質的な粗さによって生じる上記欠点は、解消することができる。
【００１８】
特に、現在、表面粗さは、付加的に製造された部品の振動安定性に大きな影響を与え、特に、深さ粗さは非常に重要であり得る。付加的に製造された又は試作された部分の大部分の長期（振動）安定性の増加は、例えば表面粗さを改善すること又は平滑化によって達成されてよい。特に、これらの内側又は内部表面は、ポスト機械加工の影響を受けない、又は殆ど受けない。特に高性能材料や、熱的に大きなストレスを受けるタービン部品などの部品の製造において高まり続ける付加的な製造の重要性によって、この観点は特に非常に重要である。従って、許容可能な熱的安定性、ストレス感受性、及び製品寿命を保証するために、付加的な製造における表面特性の向上に対して差し迫った必要性が存在する。更に、改善したフローダイナミクスを有するガスフローが、例えば冷却チャネル又は他の通路の内部表面を通って導かれ得るので、例えばタービン部品の冷却効率を著しく改善することができる。
【００１９】
更に、研磨剤又は機械加工物質又は手段が、（元々の）ベース材料である、又はベース材料によって提示されるので、部品を汚染する心配がない。この問題は、非常に高い性能を有するニッケル又はコバルト系超合金等の超合金から製造された部品の製造にとって特に非常に重要であり、微量の汚染物質が、クラック、破断、又はクリープ応力への感受性の観点で必要な微細構造及び／又は材料特性を破壊することがある。
【００２０】
ベース材料の上記作動によって、上記ベース材料は、好ましくは構造及び／又は部品の内部表面の上を又はそれと相対的に（研磨的に）動き、同時に、ベース材料の除去（これは表面品質及び例えば内部表面の機能性にとっても非常に重要である）が容易になることがある。
【００２１】
構造は内部表面によって規定されたキャビティを備え、ベース材料はキャビティ内に保持される。従って、ベース材料は内部表面及び／又は空間と、好ましくは接触する又は連通する。
【００２２】
作動中及び作動後、ベース材料はキャビティから少なくとも部分的に除去される。
【００２３】
ベース材料は、まず第一振動数で作動され（第一の作動）、ベース材料の第一の作動又は第一振動数における作動の後で、第一振動数とは異なる第二振動数でベース材料が作動され（第二の作動）、ベース材料、好ましくはその微粉分及び粒状分がキャビティから少なくとも部分的に除去されるように第二振動数が選ばれる。
【００２４】
ある実施形態において、ベース材料の硬度等のベース材料の研磨特性に応じて第一振動数が調整される。
【００２５】
ある実施形態において、第二振動数は、材料、特に構造の硬度又は更なる研磨特性等の材料特性、及び、それぞれの製造のための／製造のＣＡＤデータ等の構築データから知られ得るキャビティの正確な形状及び寸法等の構造の幾何学的形状に応じて調整される。
【００２６】
ある実施形態において、上記ベース材料が少なくとも部分的に、好ましくは殆ど完全に、キャビティから除去されるように、空間内の構造の配向が更に選択される。
【００２７】
好ましくは、ベース材料は完全に、又は殆ど完全にキャビティから除去されることが意図され、というのもこれは、タービン部品の場合に冷却効率を向上するなど、意図された目的のために部品の性能を向上させ得るからである。
【００２８】
作動の適用された振動数は、第一に、内部表面が効率的に機械加工され得るように、そして第二に、機械加工媒体としてのベース材料がその後に簡単に除去され得るように、有利に調節される。
【００２９】
作動は、改善した（所望の）表面特性を有する磨かれた表面を備える部品を提供するだろう。
【００３０】
ある実施形態において、第二振動数は、第一振動数よりも小さい。ベース材料のキャビティからの除去は、比較的小さい振動数帯、例えばほんの数Ｈｚ又は更に１Ｈｚ未満の振動数帯、を必要とし得るので、これは特に好適である。
【００３１】
ある実施形態において、第一振動数は、第一振動数帯である、又は第一振動数帯から選択される。
【００３２】
ある実施形態において、第二振動数は、第二振動数帯である、又は第二振動数帯から選択される。
【００３３】
ある実施形態において、構造の配向、例えば空間内における配向は、ベース材料の作動中及び／又は作動後に、例えば上記第一の作動後、上記第二の作動中に、変えられる。構造又は部品の単一の空間的配向でのみ作動が実行されるとき、例えば内部表面が入り組んだ及び／又は複雑な幾何学的形状を備え、ベース材料を殆ど除去できない場合、これは内部表面及び／又はキャビティからベース材料の改善された除去を可能にすることがある。
【００３４】
ある実施形態において、キャビティは少なくとも一つの開口を備える。大半の部品用途において、キャビティの意図された目的のために、これは好適であるか必要である。例えば、多くのタービン部品において、キャビティは、部品を冷却するための流体がそこを通って流れるという目的に役立つ。
【００３５】
ある実施形態において、キャビティは二つの開口を備える。
【００３６】
ある実施形態において、流体又は研磨ブラスト等の圧力ブラストが開口を通って、例えばキャビティの外側から導かれ、内部表面はベース材料によって機械的に処理される。
【００３７】
上記圧力ブラスト又は空気ブラストを用いた作動は、内側表面の機械的処理を強化する又は容易にすることがある。本方法のこの実施形態は、上述した振動を用いたベース材料の作動に加えて実行されてもよい。
【００３８】
ある実施形態において、空間内の構造の配向は、ベース材料の作動中に変えられる。従って、現在機械加工される内部表面の領域は、互いに対して傾けられた異なる部分的な表面が、例えば連続的に機械加工され得るように、切り替えられてよい。
【００３９】
ある実施形態において、構造が第一振動数で運動している際に、ベース材料がキャビティ内に確実に保持され、特にそこから逃げないように、キャビティの開口は、上方に向いて配向される。
【００４０】
ある実施形態において、付加的な製造の後、キャビティは、例えばシール又はクロージャによって、少なくとも部分的にシールされる、又は閉じられる。好適には付加的な製造の後で、これは当業者に知られた任意の適切な手段によって実行されてよい。上記シール又はクロージャは、接着剤又は多孔質構造であってよく、又はそれらを備えてよい。それによって、クロージャまたはシールが簡単に適用され得るように、作動後、上記シールが取り除かれ得る又は除去され得ることが好ましい。
【００４１】
ある実施形態において、本方法は、第一振動数における構造の作動又は運動の後に、
（第一の作動）−ベース材料がキャビティから少なくとも部分的に除去され得るように、好ましくは完全に除去されるように、キャビティを開放又は開封するステップを備える。
【００４２】
本発明の更なる態様は、例えば処理方法を備える、付加的な製造の方法に関連する。
【００４３】
ある実施形態において、構造は部品又は構造を構成するか、その製造は、更なる若しくは追加的な付加的なビルドアップ若しくは組み立てによって部品を提供して完了する。
【００４４】
ある実施形態において、部品又はその付加的な製造は、選択的レーザー溶融等の付加的な製造技術を好適に用いて完了し、その後、ベース材料は少なくとも部分的にキャビティから除去される。
【００４５】
ある実施形態において、本方法は、付加的な製造の後、好適にはキャビティを閉じる前に、キャビティ内に、例えば流体を含む（更なる）機械加工手段又は研磨手段を導入するステップを備える。上記機械加工流体は、任意の液体又は気体の媒体を含んでよい。好ましくは、機械加工流体は、記述されたベース材料に加えて、更なる研磨媒体を含んでよい液体である、又は液体を含む。
【００４６】
ある実施形態において、機械加工流体は、超音波加工の分野で知られた流体である。
【００４７】
ある実施形態において、本方法は、例えば作動中に、構造及び／又はベース材料に超音波を適用するステップを備える。
【００４８】
本発明の更なる態様は、例えば構造から製造される、又はされ得る部品に関連し、該部品は対応して処理された内部表面を備える。
【００４９】
製造されたばかりの部品の内部表面の表面粗さは、６０μｍ未満又は更に小さい。そのような表面粗さは、従来の付加的な製造技術では通常達成できない範囲を示す。上記表面粗さは、平均（表面）粗さ、粗さの深さ、平均二乗粗さ、又は（算術）平均粗さインデックスを示してよい。
【００５０】
ある実施形態において、製造されたばかりの部品の内部表面は、１００μｍ未満の、好ましくは８０μｍ未満の特徴サイズを有する表面特徴を備える。上記特徴は好ましくは意図された、従って設計された幾何学的形状の特徴を示し、上記特徴は、部品のための調和したＣＡＤ及び／又はＣＡＭモデルに既に存在するのが好ましい場合がある。
【００５１】
本発明の更なる態様は、構造に対してベース材料を、又は直接構造を、所定の振動数又は振動数帯で作動させるための作動手段を備える部品の付加的な製造のための装置に関連する。上記振動数帯は、上記第一振動数（帯）並びに第二振動数（帯）を含んでよい。
【００５２】
ある実施形態において、装置は、記述されたベース材料とともに機械加工効果を達成するために、特に強力かつ高速な作動を実施すると解釈される。更に、装置に許容可能な製品寿命を提供するために、装置は好ましくは頑丈に構成される。
【００５３】
装置は、部品を固定するための留め具（ｆａｓｔｅｎｅｒ）等の固定手段を更に備え、該固定手段は、構造の配向を変更するように構成される。
【００５４】
構造のあり得る回旋状の又は複雑な内部空間の構造にそれが関連する場合、これは粉末の除去をとにかく容易にする、又は可能にすることがある。
【００５５】
記述された方法に関連した利点は、記述された部品及び装置に関連してもよく、その逆も真である。
【００５６】
更なる特徴、有用性、及び有利な微調整が、図面と関連した例示的な実施形態の以下の記述から明らかになる。
【００５７】
図１から４は、本発明に係る付加的な製造における構造又は部品の表面を処理する方法の異なる方法ステップを示す。
【図面の簡単な説明】
【００５８】
【図１】図１は、製造される構造のセットアップの概略的な断面図を示す。
【図２】図２は、キャビティがシールされた、図１のセットアップの概略的な断面図を示す。
【図３】図３は、前図のセットアップの概略的な断面図を示し、構造の内部表面は機械的に処理される、又は機械的に処理されている。
【図４】図４は、変更された配向における、図３のセットアップの概略的な断面図を示す。
【発明を実施するための形態】
【００５９】
同様の要素、同じ種類の要素、及び同じように作用する要素は、図中で同じ参照番号が付されてよい。
【００６０】
図１は装置１００を示す。装置１００は、好ましくは粉体層系の技術によって、部品１０又は構造１の付加的な製造のためのツールまたは付加物（ａｄｄ−ｏｎ）に関連するのが好ましい。図１から図４において、装置１００は単純化され、一部のみが示されている。
【００６１】
本願に記述された付加的な製造方法は、好ましくは選択的レーザー溶融又は電子ビーム溶融に関連し、粉末状のベース材料（以下の数字２参照）が、部品のために構造を建てる又は製造するために、例えばレーザー又は電子ビーム（図中で明示的には示されていない）によって、層状に固化される。
【００６２】
好ましくは、部品１０は、ガスタービン等のターボ機関の流路ハードウェアで適用されるための部品である。部品１０は、好ましくはガスタービン用のニッケル又はコバルト系の超合金等の超合金から製造される。構造１用のベース材料２は、その後、選択される。
【００６３】
構造１は部品を構成してよい。代替的に、構造１は、全体の、又は製造されたばかりの部品１０の一部のみを示してもよい。構造１及び部品１０は、同意語として参照され得る。
【００６４】
装置１００は固定手段１１０を備える。固定手段１１０は、好ましくは構造１が（ある程度まで）付加的に組み立てられた又は製造された後に、部品１０を固定するための万力台等の留め具であってよい、又は留め具を備えてよい。
【００６５】
固定手段１１０は、図中に示されたように、少なくとも二つのクランプを備えてよい。また、好ましくは複数の異なる空間的な配向に応じて（図４参照）、固定手段は、クラッチ、グリッパー、アーバー若しくはマンドレル、ねじ、ボルト、キャリパー、又は部品を固定するのに適したその他の任意の手段等の、当業者に知られた任意の好適な固定の特徴を備えてよい。
【００６６】
更に、装置１００は、振動手段又は揺れ手段等の作動手段１２０を備える。作動手段１２０は、部品の構造及び／又は部品が、所定の振動数帯における振動又は揺れ等、周期的な作動に作動され得るように構成されることが好ましい。上記振動数帯は、好ましくは第一振動数Ｆ１又は振動数帯並びに第二振動数Ｆ２又は振動数帯を包含する。
【００６７】
作動手段１２０は、構造の内部表面の処理、機械加工、又は微調整のための、構造１に対するベース材料２の作動のために好適に準備される（以下参照）。
【００６８】
図１は、ある配向に係る装置１００を示す（番号ＯＲで示された破線参照）。固定手段１１０は、例えば装置１００の作動手段１２０及び／又は更なる部分上、又は部分に、部品１０の固定をもたらす。
【００６９】
部品１０はベースセクション１１を備える。従って、部品１０は、好ましくは少なくとも部分的に中空な、タービン翼（ａｉｒｆｏｉｌ）、羽根（ｖａｎｅ）、又はブレード（ｂｌａｄｅ）等のガスタービンの部品であり、それは、好ましくは、内部のキャビティとともに付加的に提供される。上記キャビティは、例えばタービンの動作中に、部品を効率的に冷却するための冷却チャネルとして機能してよい。内部空間、又はキャビティは、従って、例えば上記冷却チャネルを例示的に示す数字３によって示される。
【００７０】
代替的に、（冷却チャネル以外の）他の通路がキャビティ３によって表されてもよい。
【００７１】
ベースセクション１１はタービンブレードのルートセクションでよい。
【００７２】
部品１０は入口又は開口５を更に備え、それを用いて部品１０の外側はキャビティ３と連通してよい。
【００７３】
図１において、キャビティ３又は空間は、好ましくは粉末状及び／又は粒状の構造の、ベース材料２で少なくとも部分的に満たされて示されている。構造１及び／又は部品１０は、好ましくは同じベース材料から製造されており、キャビティ内に残っているベース材料は過剰なベース材料でよく、好ましくは、製造から残っている。換言すると、ベース材料２は、好ましくは、例えば開口５を通ってキャビティ３に挿入されておらず、付加的な製造中、その中に閉じ込められている。
【００７４】
部品１０は更に内部表面４を備える。内部表面４は「ジグザグ（ｚｉｇｇ−ｚａｇｇｅｄ）」又は平坦でないモフォロジーによって示される若干の粗さである、又は若干の粗さを備える。該モフォロジーは望ましくないことがあり、各付加的な製造技術に本質的に存在してることがある。特に、選択的レーザー溶融技術（ＳＬＭ）は、複数の利点を可能にするものの、通常、劣った表面品質を特徴付けるに過ぎず、これは、通常ポスト処理され得ない、タービン翼における用途のための内部冷却チャネルにとって少なくとも不十分であることがある。
【００７５】
粉末状のベース材料２に加えて、ベース材料のクラスター７が、キャビティ３内の対応する粉体層中に提供されてよいことが図１に更に示されている。上記クラスター７は溶接スパッタによって形成されてよい。例示的に、三つのクラスター７が図中に示されている。代替的に、一つだけのクラスターが提供されてよく、又は五、十、若しくは更に多く等の複数のクラスターが提供されてもよい。
【００７６】
上記クラスター７及び／又は好ましくは粉末状のベース材料２は、アブレーション若しくは機械加工、研磨、及び／又は微調整の観点で内部表面４を機械的に処理するように設計されてよい。
【００７７】
数字Ａで参照される矢印は、例えばベース材料２が旋回され、従って内部表面４の研磨的機械加工又は処理をもたらすように、開口５を通ってキャビティ３へと空気又は圧力ブラストが導かれてよい又は導入されてよいことを示すだろう。この趣旨で、作動手段は研磨ブラスト手段でもよい。
【００７８】
矢印Ａは、（追加の）機械加工手段又はブラスト手段が本発明のコンセプトに従って導入されてよいことを示してもよい。上記手段は、所望の表面粗さが達成され得るように内部表面４の処理又は機械的微調整を容易にする又は補助することがある砂又はガラス玉等の、例えばブラスト及び／又は更なる研磨剤による、機械加工を駆動するための機械加工流体を備えてよい。上記流体は気体又は液体でよい。例えば、上記流体は、超音波加工の分野で知られていてよい。更に、提示された方法は、従って例えば作動のために、構造及び／又はベース材料に超音波を適用するステップを備えてよい。
【００７９】
図２は図１のセットアップを、即ち、装置１００並びに装置１００に固定された部品１０を示し、上記開口５はクロージャ６によって閉じられている又はシールされている。クロージャ６は、接着剤又は多孔質材料等のシールでよく、それを用いて、キャビティ３は、好ましくは粉末タイトにされ、及び／又は、セットアップが反転するか、その配向が変化したとしてもキャビティからベース材料２が漏れないように閉められる。
【００８０】
シール作業は、当業者に知られた任意の適切な手段によって実行されてよい。好ましくは、その後、例えばベース材料２に対して構造が作動した後に、クロージャ６を簡単に取り除くことができるようにシール作業が行われる。
【００８１】
図３は、例えば図１及び図２と比べて、「粗い」内部表面が、研磨的に研削される若しくは磨かれる等、研磨的に機械的に処理され磨かれていることを示し、粗さ又は表面品質が向上している。結果として、特に磨かれ及び／又は改善した内部表面４’が生み出され及び／又は提供され、それによって、平滑化された内部表面の幾何学的形状により改善した冷却効率など、その意図された動作における部品の向上した性能をもたらす（上記参照）。
【００８２】
図には示されていないが、製造されたばかりの部品の内部表面４’は、例えば８０μｍ以下等の１００μｍ以下まで小さな特徴サイズを有する表面特徴を備えてよい。上記特徴は好ましくは意図された、従って設計された幾何学的形状の特徴を示し、上記特徴は、調和したＣＡＤに既に存在する、及び／又は部品１０のためのモデルを参照するのが好ましい場合がある。上記特徴は、例えば旋回翼又はタービュレータに関連してよく、タービュレータは、乱流化と、製造されたばかりのタービン部品における冷却効率の改善とをもたらしてよい。
【００８３】
公開された処理をされた内部表面４’は、１００μｍ未満の、好ましくは６０μｍ未満又は更に小さな表面粗さ又は平均粗さインデックスを提供するように、磨かれ、改善され、又は処理されるのが好ましい。提示された微調整及び／又は製造方法によって処理された際に、部品１０及び／又は構造１は、たった１５μｍの表面粗さ又は粗さ深さを露呈してよい。これは、従来の付加的な製造プロセスによっては達成することができない表面品質を特に示してよい。
【００８４】
振動的な作動が特に図３の交差した矢印を用いて示されており、記述されたセットアップ又は構造が周期的に、好ましくは第一振動数Ｆ１で作動されてよいことを示している。結果として、構造１０又はキャビティ３内に閉じ込められたベース材料２は、好ましくは周期的に攪拌される又は動かされる。作動及び／又は振動により、ベース材料２の慣性はキャビティ３の内部を回転し、これによって内部表面４は機械加工され、磨かれた内部表面モフォロジー４’が露出される。
【００８５】
これは図面に明示的に示されていないが、提示された独創的な方法は、任意の好適な又は妥当な振動数又は振動数帯の適用及び／又は調整を含んでよい（上記参照）。上記振動数は、例えば、当業者の実験によって知られてよく、又は容易に決定されてよい。
【００８６】
上記第一振動数又は第一振動数帯は、ベース材料の粉末粒子画分及び／又は個別の粉末粒子の硬度に特に依存してよい。
【００８７】
本方法は、互いに対して傾いてよい、異なる内部表面セクションが効率的に処理され得るようにセットアップの配向ＯＲを変動させることを更に備えてよい。
【００８８】
キャビティの記述された開口５が、ベース材料が内部に閉じ込められるように、既に上方を向いていない場合、本方法は、開口が上方を向くようにセットアップの配向を変更するステップを備えてよい。この場合、開口５をシールするプロセスステップが行われてよい。
【００８９】
図中の表示以外に、構造１は、例えば構造の対向する側又はその上側に、一より多い開口、例えば二以上の開口をそれが備えるように製造されてよい。作動のための研磨ブラストの場合、複数の開口が特に好適である。
【００９０】
図４は本方法のステップを概略的に示し、今のところ記述された図面と比べて、セットアップは回され又は回転されており（矢印Ｂ参照）；今回の場合、例えば時計回りに９０°、即ち配向ＯＲからＯＲ’である。複数の更なる、可能であれば異なる、配向が、作動中に部品又はセットアップに適用され得る。
【００９１】
更に、キャビティ３の内部のベース材料がキャビティ３から除去される、又は除去され得るように、少なくとも部分的にクロージャ６が除去されている（矢印Ｃ参照）。クラスター７は、開口を通しても除去されてよい。図４の開口５を横断して示された実線は、単に、キャビティ３の輪郭及び／又はキャビティからベース材料２がまだ除去されていないという状況を示している。
【００９２】
開口５は、記述された作動の前に、部分的に又は完全に閉じられてよい。作動後、ベース材料２を除去するために開口が開封されてよい。
【００９３】
機械的処理のステップの後のベース材料の効率的な除去のために、セットアップに、特に構造に、更なる振動又は攪拌を適用する必要があることがある。上記振動又は更なる運動又は作動は、作動手段１２０によって適用されてもよい。特に、キャビティ３からベース材料２を除去するために、又は除去中に、第二振動数Ｆ２又は振動数帯が構造に適用されてよい。
【００９４】
好ましくは、上記第二振動数は、第一振動数よりも小さい。
【００９５】
振動数帯Ｆ１の第一振動数は、数ｋＨｚから例えば１Ｈｚの振動数を含んでよい。
【００９６】
第二振動数Ｆ２は、同じ振動数又は振動数帯を含んでよい、即ちＦ２はＦ１と同じでよい。しかし好ましくは、キャビティ３からベース材料が効率的に除去され得るように、第二振動数は第一振動数よりも低く選択される。第二振動数Ｆ２でのベース材料２に対する構造１の作動中に、セットアップ及び／又は構造１の全体が非常にゆっくりと、しかし、好ましくは一位置から別の位置へととても大きな振幅又は勢いで作動されるのみであることが供給されてよい。
【００９７】
第二振動数Ｆ２は、ほんのｍＨｚ（ミリヘルツ）に達してよく、セットアップ全体は本発明に係る様々な空間的配向に回転されてよい。
【００９８】
好ましくは、このようにして、提示された方法は、図に示されたようにキャビティからベース材料を完全に除去することを可能にする。
【００９９】
第一振動数及び／又は第二振動数は、好ましくは、特に各作動の意図された目的、即ち、内部表面４の機械加工及び／又はキャビティ３からのベース材料２の除去、に対して調整されてよい。特に、作動、例えば上記第一及び第二振動数は、ベース材料２若しくはその粒子画分の研磨特性に応じて、並びに／又は構造の材料、幾何学的形状及び／若しくは受け入れられた表面特性に応じて調整されてよい。
【０１００】
図には示されていないが、記述された付加的な製造方法は、ベース材料が内部表面４、４’の微調整のために使用された後、及び／又はベース材料２がキャビティ３から除去された後、更なるビルドアップ又は製造ステップを記述してよい。
【０１０１】
本発明の保護範囲は、上記の例に限定されない。たとえこの特徴又はこの特徴の組み合わせが特許請求の範囲または実施例に明記されていなくても、本発明は各新規な特徴及び特徴の各組み合わせにおいて具現化され、それは特に請求項に記載された任意の特徴の全ての組み合わせを含む。
【符号の説明】
【０１０２】
１００  装置
１  構造
２  ベース材料
３  キャビティ
４  内部表面
５  開口
７  クラスター
【図１】
2019524515.tif 000003
【図２】
2019524515.tif 000004
【図３】
2019524515.tif 000005
【図４】
2019524515.tif 000006
【国際調査報告】
2019524515.tif 000007
2019524515.tif 000008
2019524515.tif 000009